(57)【特許請求の範囲】
【請求項１】
セラミック基板に設けられた貫通孔に充填して焼成するための導体ペーストであって、
アトマイズ法で製造した銀粉末と、
窒化珪素粉末と
を、含むことを特徴とする導体ペースト。
【請求項２】
前記銀粉末および前記窒化珪素粉末が無機結着剤と共にビヒクル中に分散させられたものである請求項１の導体ペースト。
【請求項３】
前記銀粉末は1乃至5(μm)の平均粒径を有するものである請求項１または請求項２の導体ペースト。
【請求項４】
前記窒化珪素粉末はペースト全体に対する質量割合で2.5乃至10(％)の範囲で含まれるものである請求項１乃至請求項３の何れか１項に記載の導体ペースト。
【請求項５】
貫通孔を有するセラミック基板と、
前記貫通孔内に充填された前記請求項１乃至請求項４の何れか１項に記載の導体ペーストから酸化雰囲気で焼成されることによって生成された貫通導体と
を、含むことを特徴とする厚膜回路用基板。
【発明の詳細な説明】
【技術分野】
【０００１】
本発明は、基板に開けた貫通孔に貫通導体を設けるために充填される導体ペーストおよびその貫通孔に導体を充填して貫通導体を生成した厚膜回路用基板に関する。
【背景技術】
【０００２】
例えば、アルミナ等から成るセラミック基板を用いた厚膜回路基板において、その基板に貫通孔(すなわちビア)を設け、そのビアに金属ペーストを充填することによって、基板の放熱性を高めることが行われている(例えば特許文献１を参照。)。このような放熱用のビアはサーマルビアと称される。上記基板の裏面にはアルミニウム等の熱伝導に優れた金属などから成るヒートシンクが配置され、基板の表面側で発生した熱をサーマルビアを経由させて裏面側に導き、そのヒートシンクに逃がすことで放熱性が高められる。
【０００３】
上記のような放熱性の改善は、例えば、基板表面における部品の実装密度を高めることを目的として行われる。実装密度を高めると発熱量は増大するが、基板裏面に熱を逃がすことで、部品が実装された基板表面の温度上昇を抑制できる。この結果、基板の小型化や高機能化が容易になる。
【特許文献１】特開２００７−０２７６８４号公報
【特許文献２】特開平０９−０４６０１３号公報
【特許文献３】特開平１０−０６４３３２号公報
【特許文献４】特開平０７−２３５２１５号公報
【発明の開示】
【発明が解決しようとする課題】
【０００４】
従来、上記サーマルビアを形成するに際しては、焼結性の低い金属粉末を含む金属ペーストが用いられていた。効率よく熱を逃がすためには、サーマルビアが、表面側においては実装された部品の裏面に接し、裏面側においてはヒートシンクに接している必要がある。そのため、金属ペーストの焼成収縮を抑制し、延いては基板の表面および裏面よりもサーマルビアが凹んだ状態になることを抑制するために、焼結性の低い金属粉末が用いられる。また、金属ペーストの焼成収縮を抑制すると、ビア内壁面からの導体剥離が抑制される利点もある。
【０００５】
上記の金属粉末としては、例えば、Ag-Pdが用いられているが、焼結が抑制されたAg-Pdから成るサーマルビア用ペーストは抵抗値が大きいので、導体配線用途には利用できない。そのため、基板の表裏の配線を接続するためには内壁面に導体膜を形成したスルーホールがサーマルビアとは別に設けられている。
【０００６】
しかしながら、上記のスルーホールでは、基板厚み方向の導体断面積が小さいことから大電流を流すことができない。例えば、大型車の電動パワーステアリング(ＥＰＳ)用の基板では50〜60(A)程度の電流が望まれるが、スルーホールの許容電流値はせいぜい1(A)程度に過ぎない。そのため、大電流を流すことのできる接続構造、例えば、配線接続にも利用可能なサーマルビアが望まれていた。
【０００７】
なお、金属ペーストにアルミノ珪酸塩等を膨張剤として或いは収縮抑制剤として添加することによって金属ペーストの焼成収縮を抑制し、配線接続のためのスルーホール内に導体を充填することも提案されている(例えば特許文献２〜４を参照。)。スルーホール内に導体を充填して断面積を大きくすれば大電流に対応できるが、内壁面に導体形成するためのペーストは焼成収縮が著しく、これをスルーホール内に充填すると収縮によって内壁面から剥がれることになる。そのため、従来のペーストでは断面積を大きくすることが困難であった。上記特許文献２等に記載されているように焼成収縮を抑制すれば、内壁面から剥がれることを抑制できる。
【０００８】
しかしながら、上記特許文献２〜４に記載の金属ペーストでは、導体材料の収縮率が大きいことから、収縮を抑制するために比較的多量の膨張剤或いは収縮抑制剤が用いられている。そのため、収縮、導電性、および熱伝導性を同時に満足させることが困難であった。
【０００９】
本発明は、以上の事情を背景として為されたものであって、その目的は、高い導電性を有して配線接続にも用い得る貫通導体を形成可能な導体ペーストおよびその貫通導体が形成された厚膜回路用基板を提供することにある。
【課題を解決するための手段】
【００１０】
斯かる目的を達成するため、第１発明の要旨とするところは、セラミック基板に設けられた貫通孔に充填して焼成するための導体ペーストであって、(ａ)アトマイズ法で製造した銀粉末と、(ｂ)窒化珪素粉末とを、含むことにある。
【００１１】
また、第２発明の厚膜回路用基板の要旨とするところは、(ａ)貫通孔を有するセラミック基板と、(ｂ)前記貫通孔内に充填された前記第１発明の導体ペーストから酸化雰囲気で焼成されることによって生成された貫通導体とを、含むことにある。
【発明の効果】
【００１２】
前記第１発明によれば、導体ペーストには、アトマイズ法で製造した銀粉末が用いられると共に、窒化珪素粉末が含まれていることから、この導体ペーストは、焼成収縮が十分に抑制されると共に、生成される貫通導体は高い導電性および高い熱伝導性を有する。アトマイズ法で製造した銀粉末は球状を成し、焼結性が低いことに加え、窒化珪素粉末が含まれていることから、このような導体ペーストを酸化雰囲気で焼成すると、窒化珪素はSiO2とN2に分解して膨張することにより、導体ペーストの収縮を妨げる。したがって、セラミック基板に設けた貫通孔にこのペーストを充填して酸化雰囲気で焼成処理を施せば、サーマルビアとしても配線接続用としても用い得る貫通導体が得られる。
【００１３】
また、前記第２発明によれば、上記第１発明の導体ペーストから酸化雰囲気で焼成されることによって生成された貫通導体がセラミック基板に備えられていることから、高い導電性および高い熱伝導率を共に有し、サーマルビアとしても配線接続用としても用い得る貫通導体を備えた厚膜回路用基板が得られる。
【００１４】
なお、焼成収縮率は、乾燥後の膜厚をＴd、焼成後の膜厚をＴfとしたとき、[(Ｔd−Ｔf)／Ｔd]×100  で求められる値である。
【００１５】
ここで、好適には、前記導体ペーストは、前記銀粉末および前記窒化珪素粉末が無機結着剤と共にビヒクル中に分散させられたものである。
【００１６】
また、好適には、前記銀粉末は1乃至5(μm)の平均粒径を有するものである。銀粉末の平均粒径は特に限定されないが、平均粒径が1(μm)以上であれば、焼結性が十分に低いことから、焼成収縮率が十分に小さくなって、貫通導体を生成した際に貫通孔内壁面からの剥がれが生じ難くなる。また、平均粒径が5(μm)以下であれば、銀粉末相互の接触面積が十分に大きくなるので、生成される貫通導体の抵抗値が十分に低くなる。なお、平均粒径が大きくなるほど焼結性が低下するから、焼成収縮を抑制する観点からは好ましいが、平均粒径が大きくなり過ぎるとペースト調製時の混練に一般に用いられている三本ロールミルによる混練が困難になる問題もある。
【００１７】
また、好適には、前記窒化珪素粉末はペースト全体に対する質量割合で2.5乃至10(％)の範囲で含まれるものである。窒化珪素粉末の割合が2.5(％)以上であれば、ペーストの焼成収縮を十分に抑制できる。また、10(％)以下であれば、生成される貫通導体の抵抗値が十分に低くなる。
【００１８】
また、好適には、前記窒化珪素粉末は、イミド分解法で合成されたものである。窒化珪素粉末は、金属珪素の直接窒化法、シリカ還元窒化法、イミド分解法、有機珪素化合物の熱分解法、気相反応法等、一般に用いられる種々の合成方法によって合成されたものを用い得るが、イミド分解法粉末が最も好ましい。例えば、直接窒化法粉末を添加すると、焼成後に膨れが生じ易い問題が認められた。膨れの生ずる理由は定かではないが、直接窒化法による窒化珪素粉末は分解温度がやや高く、銀粉末の焼結が相当程度進んでから分解して窒素ガスが発生するためと考えられる。
【発明を実施するための最良の形態】
【００１９】
以下、本発明の一実施例を図面を参照して詳細に説明する。なお、以下の実施例において図は適宜簡略化或いは変形されており、各部の寸法比および形状等は必ずしも正確に描かれていない。
【００２０】
図１は、本発明の一実施例の導体ペーストで貫通導体１０が形成された厚膜回路基板１２の断面構造を模式的に示す図である。図１において、厚膜回路基板１２は、それぞれ前記貫通導体１０が設けられた多数のビア１４が形成された基板１６の表面１８に、ＩＣ２０が固着されると共に、その裏面２２にヒートシンク２４が固着されたものである。
【００２１】
上記の基板１６は、例えば厚膜回路基板によく用いられているアルミナから成るものであって、例えば0.8(mm)程度の厚さ寸法を備えている。この基板１６に設けられているビア１４は、例えば0.2(mm)程度の直径を有するもので、その内部全体が前記貫通導体１０で埋められている。すなわち、ビア１４には導体がその内壁面に密着した状態で充填されている。
【００２２】
上記の貫通導体１０は、その上下端面がそれぞれ表面１８および裏面２２と略同一平面上に位置する。すなわち、貫通導体１０の上下端面は、それら表面１８および裏面２２と同一平面に位置するか、僅かに凹み、或いは僅かに突き出した状態にある。貫通導体１０は、例えば厚膜導体材料から成るもので、例えば、6(mΩ/□)程度の十分に低いシート抵抗値を備え、導電成分である銀、無機結着剤、フィラー等から構成されている。無機結着剤は基板１６との接着強度を高めるためのものである。
【００２３】
また、前記ＩＣ２０は、例えば5(mm)×5(mm)程度の平面寸法を備えたもので、例えば、半田２６によって基板１６に固着され、表面１８に設けられた導体配線２８にワイヤ３０で電気的に接続されている。なお、ワイヤ３０は、ＩＣ２０に備えられている端子数に応じて多数本が接続されるが、図１においては１本だけを例示した。図２に平面図を示すように、前記ビア１４は、このＩＣ２０の固着面全体に亘って多数本が備えられている。半田２６の厚さ寸法は例えば0.1(mm)程度である。
【００２４】
上記の導体配線２８は、Ag、Ag/Pd、Ag/Pt、Auなどを導電成分として含む厚膜導体材料から成るもので、表面１８に例えば5〜30(μm)程度の厚さ寸法で設けられている。この導体配線２８は、ＩＣ２０から離れた位置に設けられたビア１４に充填された貫通導体１０に接続されており、その貫通導体１０を経由して裏面２２に備えられた導体配線３２に接続されている。ＩＣ２０の直下に配置されている貫通導体１０と、上記導体配線２８に接続されている貫通導体１０とは、共通の厚膜導体材料から成る。なお、図１において３４は基板１６に印刷形成された厚膜抵抗体で、RuO2等から構成されている。図１には厚膜抵抗体３４を一つだけ例示しているが、厚膜抵抗体３４は、厚膜回路基板１２の使用目的に応じて適宜の個数が備えられるものである。
【００２５】
基板１６の裏面２２においては、貫通導体１０の端面、導体配線３２、厚膜抵抗体３４等が保護層３６で覆われている。保護層３６は、ガラスや合成樹脂等の絶縁体材料から成るもので、前記ヒートシンク２４は、このような保護層３６を介して、接着剤層３８によって基板１６に固着されている。ヒートシンク２４は、例えばアルミニウム等の熱伝導性および導電性の高い材料から成るものであり、上記の保護層３６は、導体材料から成るヒートシンク２４によって裏面２２上の導体配線３２等が短絡することを防止するためのものである。これら保護層３６および接着剤層３８の厚さ寸法は例えばそれぞれ0.1(mm)程度である。
【００２６】
以上のように構成された厚膜回路基板１２によれば、表面１８に実装されたＩＣ２０等から発生した熱は、その直下に設けられているビア１４内の貫通導体１０を介して裏面２２側のヒートシンク２４に伝達される。そのため、本実施例によれば、厚膜回路基板１２の配線密度や部品実装密度などを高められている場合にも、発生した熱がヒートシンク２４から好適に放熱されるので、その厚膜回路基板１２の温度上昇が抑制される。すなわち、貫通導体１０が充填されたビア１４のうちＩＣ２０の直下に配置されたものは、基板表面１８側で発生した熱を裏面２２へ逃がすサーマルビアとして機能するものである。
【００２７】
一方、ＩＣ２０から外れた位置に設けられた貫通導体１０は、前述したように表面１８側の配線２８と裏面２２側の配線３２とを電気的に接続するために設けられており、厚膜回路基板１２の導体配線の一部を構成する。したがって、本実施例においては、同一材料から成る貫通導体１０が、サーマルビアとしても導体配線としても利用できるので、ビア１４内に充填する導体材料をそのビア１４の用途に応じて区別することなく、一括して導体形成できる。また、上記の貫通導体１０は、従来から配線接続に用いられているスルーホールすなわち貫通孔の内壁面のみに導体が設けられたものに比較して導体の断面積が著しく大きくなるため、例えば50〜60(A)程度の大電流を流すことが望まれる用途にも好適に用い得る利点がある。
【００２８】
図３は、上記の厚膜回路基板１２の製造工程の要部を説明するための工程流れ図である。ビア充填印刷工程Ｓ１では、別途製造した前記基板１６の前記ビア１４に、別途調製したビア用導体ペーストを充填する。導体ペーストの充填は、例えば、裏面２２側から吸引しつつ表面１８側からビア１４に導体ペーストを塗布することで行われる。ビア用導体ペーストは、例えば、銀粉末と、窒化珪素粉末と、無機結着剤とをビヒクルに分散させたもので、本実施例においては、このビア用導体ペーストが請求の範囲に言う導体ペーストに相当する。上記銀粉末は、例えば、アトマイズ法で製造されたもので、平均粒径が2.5(μm)程度の球状粒子から成り、焼成収縮率は35(％)程度のものである。また、窒化珪素粉末は、例えばイミド分解法で合成されたもので、BET法測定値で7(m2/g)程度の比表面積を備えたものである。また、ビヒクルは適宜の樹脂結合剤や溶剤等から成るもので、無機結着剤は種々の金属酸化物から成るものであるが、本実施例の理解には必要では無いのでこれらの詳細は省略する。
【００２９】
次いで、焼成工程Ｓ２では、ビア１４に充填したビア用導体ペーストの焼成処理を施す。この焼成処理は、例えば、酸化雰囲気中にて850(℃)程度の焼成温度で行われる。これにより、ビア用導体ペーストから前記貫通導体１０が生成される。このとき、ビア用導体ペーストは、銀粉末がアトマイズ法で製造された焼結性の低い球状粒子であって、前述したように焼成収縮率が35(％)程度と低いことに加え、窒化珪素粉末が含まれていることから、ペーストの焼成収縮率が6(％)程度に留められている。そのため、生成される貫通導体１０は、前述したようにビア１４の内壁面に密着し、且つその上下端面の表面１８および裏面２２からの凹み量或いは突き出し量が極めて小さいものとなる。
【００３０】
次いで、抵抗印刷工程Ｓ３では、別途調製した厚膜抵抗体ペーストを前記基板１６の表面１８および裏面２２の予め定められた箇所に例えば矩形パターンで塗布し、抵抗焼成工程Ｓ４では、その抵抗体ペーストの組成に応じて予め定められた温度で焼成処理を施す。これにより、前記厚膜抵抗体３４が形成される。なお、上記の厚膜抵抗体ペーストは、RuO2等の抵抗体材料および無機結着剤等をビヒクルに分散して調製される。
【００３１】
次いで、導体印刷工程Ｓ５では、別途調製した厚膜導体ペーストを前記基板１６の表面１８および裏面２２に予め定められた平面形状で塗布し、導体焼成工程Ｓ６においてその厚膜導体ペーストの組成に応じて予め定められた温度で焼成処理を施すことにより、前記導体配線２８，３２を形成する。上記厚膜導体ペーストは、Ag、Ag/Pd等の導体材料および無機結着剤等をビヒクルに分散して調製されるものである。
【００３２】
次いで、保護ガラス印刷工程Ｓ７では、別途調製したガラスペーストを前記基板１６の裏面２２に導体配線３２や厚膜抵抗体３４を覆うように塗布し、保護ガラス焼成工程Ｓ８においてそのガラスの種類に応じた温度で焼成処理を施すことにより、前記保護層３６が形成される。なお、前述したように、保護層３６は合成樹脂から成るものでもよく、その場合には、ガラスペーストに変えて樹脂ペーストを用いると共に、焼成温度をその材料に応じて変更すればよい。
【００３３】
次いで、抵抗値調整工程Ｓ９では、厚膜回路基板１２上に形成されている厚膜抵抗体３４の抵抗値を個々に全て測定し、その測定値が設定値から許容値を超えて外れているものについて、よく知られたレーザトリミングなどの適宜の方法を用いて抵抗値を調整する。
【００３４】
次いで、樹脂印刷工程Ｓ１０では、別途用意した樹脂ペーストを印刷し、樹脂硬化工程Ｓ１１において、その種類に応じて予め定められた照度でＵＶ硬化処理を施す。これにより、塗布された樹脂ペーストが硬化させられ、樹脂保護層が生成され、前述した厚膜回路基板１２を製造するために用いられる厚膜回路用基板が得られる。なお、前記図１では樹脂保護層を省略した。
【００３５】
次いで、検査工程Ｓ１２では、各構成部分の形成状態、寸法、特性値等が規格を満たしているか否かの検査が次工程に送る前に行われ、部品組付工程Ｓ１３では、検査を合格したものが送られて前記ＩＣ２０の半田付け等が行われると共に、前記ヒートシンク２４が固着されることにより、前記厚膜回路基板１２が得られる。
【００３６】
次に、前記ビア充填印刷工程Ｓ１において用いられる前記ビア用導体ペーストの調合組成を種々変更して実験した結果について説明する。下記の表１は、評価した際のペースト調合仕様をまとめたものである。表１において、調合Ａは、窒化珪素を含まない組成、すなわち従来から一般に用いられているものと同様に、銀粉末、無機結着剤、およびビヒクルから成るペーストの場合の組成である。調合Ｂは、調合Ａに対して窒化珪素をペースト全体に対する重量百分率で2.50(％)添加した組成で、銀粉末の割合を2.50(％)減じることで全体量を調整し、無機結着剤およびビヒクルの量は窒化珪素を添加しない調合Ａと同一とした。調合Ｃ〜Ｅについても、窒化珪素の添加量が5.00(％)〜10.00(％)の範囲で異なるものとされている他は調合Ｂと同様である。
【００３７】
【表１】
0004933998.tif 000002
【００３８】
また、上記の銀粉末は、例えば、日本アトマイズ加工(株)製アトマイズ銀粉体を用いた。また、窒化珪素は、宇部興産(株)製SN-ESPを用いた。この窒化珪素は、イミド分解法で合成されたもので、比表面積は6〜8(m2/g)である。
【００３９】
下記の表２は、上記表１に示す調合仕様で、1.5(μm)〜10(μm)の範囲の平均粒径を備えた銀粉体を用いた場合の試験結果をまとめたものである。用いた銀粉体は、全てアトマイズ法によって製造された日本アトマイズ加工(株)製の球状粉末で、平均粒径のみが互いに異なるものである。また、No.13の従来品は、サーマルビア用途に市販されているAg/Pdペーストで、田中貴金属工業(株)製のTR-6906である。また、表２において、導体抵抗値は、焼成後の抵抗値を４端子法にて測定したシート抵抗値である。焼成収縮率は、２ｍｍ□パッドのパターンで印刷し、焼成前後の膜厚を測定して膜厚の変化割合で求めた。
【００４０】
【表２】
0004933998.tif 000003
【００４１】
上記表２において、従来品は、焼成収縮が-2(％)程度すなわち僅かに膨張する特性を有しているもので、サーマルビア用途としては優れているが、導体抵抗値が13.4(mΩ/□)と高く、配線用途には不適当である。
【００４２】
No.1〜4は、平均粒径が10(μm)の銀粉末を用い、窒化珪素の添加量を1.0〜5.0(％)の範囲としたものである。上記結果に示すように、窒化珪素の添加量を多くするほど、抵抗値が上昇すると共に、収縮率が小さくなる傾向がある。収縮率が概ね10(％)以下であれば、貫通導体１０のビア１４からの剥離が認められず、表面１８からの凹みが特に問題にならない。すなわち、No.3、4のように窒化珪素の添加量が4(％)以上であれば、収縮率の点では十分な特性を有する。一方、抵抗値が概ね10(mΩ/□)以下であれば、従来品に比較して高い導電性を有するので、No.1〜4は、導電性の点では何れも従来品よりも十分に優れている。但し、配線用途では導電性は高いほど好ましく、従来のスルーホール用導体の導電性が2〜3(mΩ/□)であることを考慮すると、6(mΩ/□)程度以下であることが好ましい。すなわち、導電性の点では、No.1〜3が好ましい。以上から、平均粒径が10(μm)の銀粉末の場合には、窒化珪素の添加量を4〜5(％)程度とすることが好ましく、4(％)程度が最も好ましい。
【００４３】
No.5は、平均粒径が5(μm)の銀粉末を用い、窒化珪素の添加量を5.0(％)としたものである。この平均粒径のものは他の添加量で評価を行っていないが、収縮率が6.5(％)、抵抗値が6.2(mΩ/□)と、何れも満足できる値である。なお、抵抗値のばらつきは、6.1〜6.4(mΩ/□)程度で、安定して十分な導電性を得ることができた。
【００４４】
No.6〜10は、平均粒径が2.5(μm)の銀粉末を用い、窒化珪素の添加量を0〜10(％)の範囲で種々変更して評価したものである。表２に示されるように、窒化珪素を添加しないNo.6は、収縮率が30(％)と極めて大きいため、ビア用導体ペーストとしては不適当である。窒化珪素の添加量が2.5(％)以上の他のサンプルでは、収縮率が6.7(％)以下、抵抗値が7.1(mΩ/□)以下で、何れも概ね満足できる範囲にある。但し、No.10のように添加量が10(％)の場合には、抵抗値が7.1(mΩ/□)とやや大きいので、可及的に高い導電性を得るためには、No.9等のように7.5(％)以下の添加量に留めることが好ましい。
【００４５】
No.11、12は、平均粒径が1.5(μm)の銀粉末を用いて、窒化珪素の添加量を0または5(％)としたものである。この平均粒径の場合にも、窒化珪素を添加しないNo.11では収縮率が32.9(％)と大きく、ビア用導体ペーストとして用い得ない。しかしながら、5(％)添加したNo.12では、収縮率を10.7(％)まで低下させることができ、抵抗値も7.3(mΩ/□)程度(ばらつきで6.9〜7.8程度)に留まるから、この組合せでも収縮を抑制しつつ高い導電性を得ることができる。
【００４６】
以上、説明したように、本実施例によれば、貫通導体１０を形成するための導電ペーストは、焼成収縮率が35(％)以下と小さい銀粉末が用いられると共に、これに窒化珪素粉末が添加されていることから、高い導電性を確保しつつ焼成収縮が抑制される。そのため、酸化雰囲気中で焼成処理が施されることにより、サーマルビアとしても配線接続用としても用い得る貫通導体１０が得られる。
【００４７】
下記の表３は、窒化珪素に代えてアルミニウム粉末を添加した場合の試験結果をまとめたものである。他の条件は表２に示したものと同一とした。表３の評価結果から明らかなように、アルミニウム粉末を添加することによっても、導体ペーストの収縮率を小さくすることができ、収縮抑制の面では有効である。しかしながら、アルミニウム粉末を添加した場合には、1(％)添加しただけでも、抵抗値が13.4(mΩ/□)まで高くなり、導電性が不十分となる。表３に示すように、平均粒径が2.5(μm)、5.0(μm)、10(μm)の各銀粉末について確認したが、何れも大差ない結果であった。
【００４８】
【表３】
0004933998.tif 000004
【００４９】
したがって、上記表３に示される試験結果と前記表２に示される試験結果とを対比すれば、収縮を抑制しつつ導電性を確保するためには添加物として窒化珪素粉末を用いる必要があり、アルミニウム粉末等の他の粉末は不適当であることが判る。
【００５０】
以上、本発明を図面を参照して詳細に説明したが、本発明は更に別の態様でも実施でき、その主旨を逸脱しない範囲で種々変更を加え得るものである。
【図面の簡単な説明】
【００５１】
【図１】本発明の一実施例の厚膜回路用基板が用いられた厚膜回路基板の断面構造を模式的に示す図である。
【図２】図１の厚膜回路基板に実装されたＩＣとビアとの位置関係を説明するための平面図である。
【図３】図１の厚膜回路基板の製造工程の要部を説明するための工程図である。
【符号の説明】
【００５２】
１０：貫通導体、１２：厚膜回路基板、１４：ビア、１６：基板、１８：表面、２０：ＩＣ、２２：裏面、２４：ヒートシンク、２６：半田、２８：導体配線、３０：ワイヤ、３２：導体配線、３４：厚膜抵抗体、３６：保護層、３８：接着剤層
【図１】
0004933998.tif 000005
【図２】
0004933998.tif 000006
【図３】
0004933998.tif 000007